(57)【要約】【課題】簡単な構造で低コストでボトムガードの剛性を向上できる。【解決手段】油圧ショベルの上部旋回体の底部に設けた薄板平板状のボトムガード２０に、粘度があって熱硬化性のエポキシ系接着剤２１を塗布して焼結によって硬化させて補強部材２１Ａを得る。この補強部材２１Ａでボトムガード２０の剛性を向上させた。エポキシ系接着剤２１は例えば直線状に等間隔で複数条塗布する。【選択図】図１
2009262854.tif 000002
【特許請求の範囲】
【請求項１】
建設機械の車両部の底部に設けたボトムガードに熱硬化性のエポキシ系接着剤を塗布して硬化させたことで、前記ボトムガードの剛性を向上させたことを特徴とする建設機械のボトムガード。
【請求項２】
前記前記エポキシ系接着剤は前記ボトムガードの内面に線状に塗布したことを特徴とする請求項１に記載された建設機械のボトムガード。
【請求項３】
前記線状のエポキシ系接着剤は前記ボトムガードの内面に等間隔に複数本塗布したことを特徴とする請求項１または２に記載された建設機械のボトムガード。
【発明の詳細な説明】
【技術分野】
【０００１】
本発明は、建設機械の車両部に設けたボトムガードに関する。 
【背景技術】
【０００２】
一般に、建設機械の油圧ショベルは概略で図８に示す構成を備えており、油圧ショベル１の下部走行体２の上に設けた旋回機構を介して上部旋回体３が旋回可能に支持されている。上部旋回体３の旋回フレーム４内には、例えば運転室５、運転室５の前方に設けたアームやバケット等の作業機６、運転室５の後方に設けたエンジン室７、エンジン室７の近傍に設けた燃料室８等が配設されている。そして、これら旋回フレーム４の底部には、例えばターンテーブル部分を除く部分の底部支持板としてボトムガード１０が配設されている（図９参照）。
【０００３】
一般に採石場等で使用するヘビーデューティタイプの油圧ショベルと比較して、スタンダードタイプの油圧ショベル１等では、車両部である上部旋回体３の底部に設けたボトムガード１０は板厚１．２ｍｍ〜１．６ｍｍ程度の薄板で構成されている。そのため、油圧ショベル１の運転時に岩場等の突起物に接触したり衝突したりすると、ボトムガード１０は剛性が小さいために上方に突き上げられて容易に凹む等の変形を生じることになる。
ボトムガードが岩等に突き上げられて変形するのを抑制するために、例えば図１０に示すようにボトムガード１０に所定間隔で凹凸形状のしぼり（ビーディング）１１を形成して剛性を向上させていた。
また、特許文献１に記載された建設機械では、車両のキャビンの底部に配設したボトムガードの剛性を向上させるために、ボトムガードに補強用リブを形成したものが提案されている。
【特許文献１】特開２００４−１３７８３２号公報
【発明の開示】
【発明が解決しようとする課題】
【０００４】
しかしながら、しぼり１１を形成した従来のボトムガード１０では、しぼり１１をプレスで形成しているためにプレス用金型が必要であり、金型の製作や金型によるしぼり１１のプレス成形等の手間がかかるために製造コストが増大する欠点があり、また、しぼり１１を形成したボトムガード１０は凹みが形成されているために外観上の見栄えが悪いという欠点もあった。
また、特許文献１に記載されたボトムガードでも、補強用リブをプレス成形で形成する場合には上述したものと同様の欠点がある。また、補強用リブを溶接等でボトムガードに形成する場合には、補強用リブの製造やボトムガードへの溶接等の手間がかかり、部品数が増えて製造コストが増大する欠点がある。
【０００５】
本発明は、このような実情に鑑みて、構成が簡単で製造が容易であって低コストであると共にボトムガードの剛性を向上できるようにした建設機械のボトムガードを提供することを目的とする。
【課題を解決するための手段】
【０００６】
本発明による建設機械のボトムガードは、建設機械の車両の底部に設けたボトムガードに熱硬化性のエポキシ系接着剤を塗布して硬化させたことで、前記ボトムガードの剛性を向上させたことを特徴とする。
本発明によれば、車両の底部に配設したボトムガードにエポキシ系接着剤を塗布して硬化させたことで、簡単に製造できてボトムガードの剛性を向上できるから、建設機械の走行時に岩等にボトムガードが接触したり衝突しても変形を抑制できる。また、岩等に接触または衝突して突き上げられてボトムプレートが変形した場合でも硬化したエポキシ系接着剤による補強部材は追従して変形し、剥離したりしないから、変形後も剛性向上効果を維持できる。
【０００７】
また、エポキシ系接着剤はボトムガードの内面に線状に塗布してもよい。
例えば一筆書きの要領でボトムガードの内面にエポキシ系接着剤を塗布できるので、塗布が容易であり、その後の焼結による硬化も焼結温度が低く硬化に要する時間が短くて済む。特にボトムガードの内面にエポキシ系接着剤を塗布して硬化後に補強部材とすることで、車両のフレームの一部として組み立て後に補強部材が外部に露出しないので、見栄えもよい。
また、線状のエポキシ系接着剤はボトムガードの内面に等間隔に複数条塗布するようにしてもよい。
これにより、ボトムガードに対する強度補強を均等に行え、ボトムガード全体に亘って補強効果を発揮できる。
【発明の効果】
【０００８】
本発明による建設機械のボトムガードによれば、ボトムガードにエポキシ系接着剤を塗布して硬化させるだけでボトムガードを補強できるから、構成が簡単である上に低コストで容易に製造することができ、しかもボトムガードの剛性を向上できる。
【発明を実施するための最良の形態】
【０００９】
以下、本発明の実施形態について、図面を参照しながら詳細に説明するが、上述の従来技術と同一部分、部材には同一の符号を用いて説明する。
本発明の第一の実施形態による油圧ショベルのボトムガードを図１により説明する。
図１は本発明の一実施形態による油圧ショベルのボトムガードを示すもので、（ａ）は平面図、（ｂ）は側面図、（ｃ）は図（ａ）のＢ−Ｂ線拡大断面図である。
図１において、建設機械の車両部、例えば油圧ショベル１の上部旋回体３の底板として用いられるボトムガード２０が示されている。図１に示すボトムガード２０は例えば１．２ｍｍ〜１．６ｍｍ程度の厚みを有する薄板平板状に形成されている。ボトムガード２０は旋回フレーム４の組み立て後に上部旋回体３の内側に位置する内面２０ａに、エポキシ系接着剤２１が所定間隔で直線状に塗布されている。
直線状のエポキシ系接着剤２１は粘性を有しているために、図１（ｂ）及び（ｃ）に示すように断面逆Ｕ字状に盛り上がった形状に保持される。エポキシ系接着剤２１は焼結による硬化後に補強部材２１Ａを構成する。図に示す例では、補強部材２１Ａは所定間隔を開けて２条形成されているが、３条またはそれ以上形成してもよい。
ここで、補強部材２１Ａを構成するエポキシ系接着剤２１は、例えばビスフェノールＡ型エポキシ樹脂を主成分として５２〜５６重量％含む合成樹脂からなる。
【００１０】
次に本実施形態によるボトムガード２０の製造方法について説明する。
図１に示すように塗装を施した薄板平板状のボトムガード２０の一方の内面２０ａにエポキシ系接着剤２１を例えば一筆書きの要領で直線状に塗布する。直線状のエポキシ系接着剤２１は例えば所定間隔で２条塗布する。エポキシ系接着剤２１は適度な粘度を有しているために図１（ｂ）及び（ｃ）に示すように断面逆Ｕ字状に盛り上がった形状に保持される。
そして、ボトムガード２０を図示しない焼結炉に投入して、１３０〜１８０℃、好ましくは１３０〜１５０℃程度の低温で５〜１０分程度焼結する。なお、ボトムガード２０の塗装とエポキシ系接着剤２１の塗布とを連続して行い、その後に焼結炉に投入して同一工程で一気に焼結することがより好ましい。
このようにして、エポキシ系接着剤２１が比較的低温且つ短時間で焼結されて硬化してボトムガード２０と一体化された線状の補強部材２１Ａを形成する。
【００１１】
得られた補強部材２１Ａを備えたボトムガード２０は、油圧ショベル１の上部旋回体３の旋回フレーム４の一部として底面に組み立てられる。
このようなボトムガード２０を備えた油圧ショベル１を運転して、岩等にボトムガード２０が接触または衝突した場合、補強部材２１Ａを設けないボトムガード２０と比較して剛性が向上しているために変形を抑制できる。また、比較的強い負荷で岩等にボトムガード２０が接触または衝突して突き上げられたとしても、補強部材２１Ａは接着強度が高いために変形するボトムガード２０に追従して一体に変形し、剥離したりしない。そのため、高い剛性を維持できる。
【００１２】
上述のように本実施形態による油圧ショベル１のボトムガード２０によれば、ボトムガード２０に簡単且つ容易にエポキシ系接着剤２１を塗布して硬化させて補強部材２１Ａを形成することでボトムガード２０の剛性を向上でき、しかも線状のエポキシ系接着剤２１を所定厚み断面に盛り上げることによって制振性も向上する。また、従来技術のようにしぼりを形成したり補強用リブを取り付けたりする場合と比較して製造が簡単で製造コストが低廉であるから、コストをかけずにボトムガード２０の強度を向上できる。
【００１３】
次に、本実施形態によるエポキシ系接着剤２１からなる補強部材２１Ａを設けたボトムガード２０である実施例と、エポキシ系接着剤２０の補強部材２１Ａを設けない薄板平板状のボトムガード２０である比較例との強度比較試験を行った。
実施例で用いるエポキシ系接着剤２０として、イイダ産業株式会社製の「ＯＲＯＴＥＸ  ４９０１」を用いた。「ＯＲＯＴＥＸ  ４９０１」はビスフェノールＡ型エポキシ樹脂を主成分として５２〜５６重量％含むエポキシ系接着剤である。物性は、せん断(shearing）強さ：２７Ｍｐａ、引きはがし（peel）強さ：７．６ＫＮ／ｍ、塗布温度（setting  temperature）：１５０℃×５min、粘度(viscosity）：１１００Pa・s  である。
ボトムガード２０の試験体として熱延鋼板（ＳＰＨＣ）を用い、縦３２０ｍｍ×横２００ｍｍ×厚さ２．３ｍｍの寸法を有する薄板平板状のものをテストピースとする。図２及び図３（ａ）〜（ｄ）に示すように、このテストピースの片面に「ＯＲＯＴＥＸ  ４９０１」を縦方向に長さ３２０ｍｍとなるように直線状に塗布する。
【００１４】
図３において、直線状のエポキシ系接着剤「ＯＲＯＴＥＸ  ４９０１」を所定間隔で２本塗布したものを実施例１、等間隔で３本塗布したものを実施例２、等間隔で４本塗布したものを実施例３、等間隔で５本塗布したものを実施例４とする。なお、何れの実施例においても外側の直線状のエポキシ系樹脂からテストピースの縦方向端縁までの距離は同一寸法とする。図３（ｅ）に示すように、このテストピースにエポキシ系接着剤「ＯＲＯＴＥＸ  ４９０１」を塗布しないものを比較例とする。
【００１５】
試験方法として、図４に示すように、テスト基台３０の上面にボトムガード２０のテストピースの一端部を溶接やネジ締結等で固定し、他端部をテスト基台３０から突出させた片持ち支持状態にして行う。基台３０から突出するテストピースの長さ（片持ちスパン）は２３０ｍｍとした。テストピースの他端にはテスト基台３０から図中で上方に向けて荷重Ｆをかけてテストピースが基台３０上面から上方向に湾曲して歪んだ垂直距離を変位量として測定する。
試験に際し、テストピースの変位量について０ｍｍから５ｍｍ間隔で８０ｍｍになるまでの各変位量を予め設定し、各実施例１〜４と比較例で該当する変位量に達するまでの荷重Ｆの大きさ（単位：Ｎ）を測定した。荷重Ｆによってテストピースの他端を変位させる速度は１０ｍｍ／minとし、高さ方向の変位量５ｍｍ間隔で荷重Ｆを測定した。試験は各変位量毎に５回行い、その平均荷重を割り出した。各変位量について、比較例の平均荷重を基準として各実施例１〜４の平均荷重の比を演算し、荷重比として算出した。
その結果は図５，６に示す通りになった。テストピースの最大変位量８０ｍｍに対する荷重の増加率は実施例１〜３で１１４％、実施例４では荷重比１１７％となった。ボトムガード２０にエポキシ系接着剤２１を塗布することで比較例に対して剛性が向上することを確認できた（図７参照）。
【００１６】
なお、本発明は、上述した実施形態に限定されることなく本発明の技術思想の範囲内で種々の変更を採用できることはいうまでもない。
例えば、上述の実施形態では、ボトムガード２０に複数の直線状のエポキシ系接着剤２０からなる補強部材２１Ａを平行に配設したが、エポキシ系接着剤２０の塗布形状は任意である。例えば、エポキシ系接着剤２０をＸ字形状や蛇行形状や渦巻き形状等のように非平行な形状に塗布してもよい。或いは線状に代えて面状にエポキシ系接着剤２０を塗布して硬化させ、補強部材２１Ａを得るようにしてもよい。
【図面の簡単な説明】
【００１７】
【図１】本発明の実施形態によるボトムガードを示すもので、（ａ）は平面図、（ｂ）は側面図、（ｃ）はＢ−Ｂ線断面図である。
【図２】ボトムガードに直線状のエポキシ系接着剤を２条塗布した状態を示す平面図である。
【図３】試験に用いるボトムガードのテストピースを示すもので、（ａ）は実施例１、（ｂ）は実施例２，（ｃ）は実施例３、（ｄ）は実施例４、（ｅ）は比較例である。
【図４】テストピースの曲げ荷重試験方法を示す図である。
【図５】比較例、実施例１、実施例２の試験データを示す表である。
【図６】図５に関連して実施例３、実施例４の試験データを示す表である。
【図７】試験結果として、比較例、実施例１〜４のテストピースの変位量と荷重との関係を示すグラフである。
【図８】一般的な油圧ショベルの側面図である。
【図９】従来の油圧ショベルに装着する上部旋回体のボトムフレームを含む旋回フレームの側面図である。
【図１０】従来のボトムガードを示すもので、（ａ）は平面図、（ｂ）は側面図、（ｃ）はＡ−Ａ線断面図である。
【符号の説明】
【００１８】
１  油圧ショベル
３  上部旋回体
２０  ボトムガード
２１  エポキシ系接着剤
２１Ａ  補強部材
【図１】
2009262854.tif 000003
【図２】
2009262854.tif 000004
【図３】
2009262854.tif 000005
【図４】
2009262854.tif 000006
【図５】
2009262854.tif 000007
【図６】
2009262854.tif 000008
【図７】
2009262854.tif 000009
【図８】
2009262854.tif 000010
【図９】
2009262854.tif 000011
【図１０】
2009262854.tif 000012